(57)【要約】【課題】超高純度マグネシウムを使用して、ボーンプレートとして使用する場合、骨接合時は強度を保持し、骨接合後は生体内消滅してくれる生分解性を有し、すでに汎用されているチタンやチタン合金製のインプラントと強度面で遜色のないインプラントを提供することを課題とする。【解決手段】真空蒸留された超高純度マグネシウムのインゴットを、真空蒸留工程と、昇華、凝縮方向に鍛造を数回行う工程と、インプラント１個を加工可能な大きさに切断する切断工程と、切断された材料を鍛造によりインプラントに加工する工程を用いてインプラントを製造することにより、骨接合時は強度を保持し、骨接合後は生体内消滅してくれる生分解性を有するインプラントを提供することができる。【選択図】図９
2018075159.tif 000002
【特許請求の範囲】
【請求項１】
亜鉛以外の元素（シリコン、アルミニウム、マンガン）の濃度が検出限界未満であり、マグネシウムの濃度が９９．９９重量％を超える組成を持つ医療用インプラントに用いる超高純度マグネシウム
【請求項２】
インプラントとして用いるマグネシウムの精製方法であって、９９．９重量％以上〜９９．９９重量％未満の濃度のマグネシウムを、０．４重量％以上〜１．２重量％以下のアルミニウムと共に真空蒸留することを特徴とするマグネシウムの精製方法
【請求項３】
インプラントとして用いるマグネシウムの製造方法であって、真空蒸留されたマグネシウムのインゴットを、昇華、凝縮方向に鍛造を数回行う工程と、インプラント１個を加工可能な大きさに切断する切断工程と、切断された材料を鍛造によりインプラントに加工する工程を含むことを特徴とする、医療用インプラントの製造方法
【請求項４】
請求項１に記載の超高純度マグネシウムを用いることを特徴とする医療用インプラント
【請求項５】
ボーンプレート、ステント、又は止血クリップであることを特徴とする請求項４に記載の医療用インプラント
【発明の詳細な説明】
【技術分野】
【０００１】
本発明は、高純度マグネシウムを用いるインプラント材、及び医療用インプラントの製造方法に関する。特に、生分解性を備えた高純度マグネシウム材、該高純度マグネシウムをインプラントに適した強度にする製造方法、及び該高純度、高強度マグネシウムを用いた医療用インプラントに関する。
【背景技術】
【０００２】
従来、骨の損傷部分又は骨折部分等の接合術又は再建術において、骨の固定、補綴等に用いられるインプラントの材料としては、強度等の機械的性質及び加工性に優れた金属材料が用いられてきた。特に、生体適合性が良く、強度の高いステンレス、タンタル、チタン又はチタン合金が用いられている。
【０００３】
しかしながら、上記金属製のボーンプレートやステントは、治療後も長期、もしくは半永久的に体内に留置せざるを得ないことから生じるリスクが問題となっている。具体的には、長期にわたり留置しておくと、インプラントが骨に代わって荷重を支持することになり、骨量が減少したり骨が脆弱化するストレスシールディング（応力遮蔽）と呼ばれる現象である。また、成長期の小児に前記インプラントを用いると、骨の成長を阻害することが懸念される。
【０００４】
そこで、骨の損傷又は骨折の治療後に、再手術によりボーンプレートを抜去することが行われている。しかし、再手術を行うことは患者の負担が大きいことから、再手術を行う必要のないボーンプレートの開発が望まれている。
【０００５】
また、ステントの場合は、ステント血栓症のリスクや、ステント本体により血管壁に対して生じるメカニカルストレスのために、慢性的な炎症が起こる可能性が指摘されている。また、バイパス手術やＣＴ撮影の際に邪魔になるという問題もある。そのため、一定期間後に分解される素材の出現が望まれていた。
【０００６】
このような再手術を必要としない生分解性のある素材として、ポリ乳酸や濃度が９９．９９重量％を超える高純度マグネシウム材料を用いるインプラントが提案されている（特許文献１〜３、６）。
【０００７】
特許文献１には、高純度マグネシウムを用いた生体内分解性を有する骨接合材が開示されている。実施例によれば９９．９９８重量％のマグネシウム濃度のマグネシウム塊を加圧成形、あるいは圧造成形によりボーンプレート等を製造している。
【０００８】
特許文献２には、耐食性の高い高純度マグネシウム金属で形成されている第１部分と、耐食性の低い低純度マグネシウム金属で形成されている第２部分とを有するボーンプレートなどの生体器具が開示されている。純度の異なる２種のマグネシウムを用いることによって、生体内での溶解速度の制御を図ろうとするものである。
【０００９】
特許文献３には、形状記憶機能を有する生体吸収ポリマーからなる糸により形成された脈管用ステントが開示されている。生体吸収ポリマーとして、ポリ乳酸（ＰＬＬＡ）、ポリグリコール酸（ＰＧＡ）が開示されている。
【００１０】
特許文献６には、９９．９９重量％以上のマグネシウムであって、その他の含有元素の量を制限した材料を用いて、蒸留、押出、型鍛造によりインプラントを製造する方法が開示されている。
【先行技術文献】
【特許文献】
【００１１】
【特許文献１】国際公開第２０１３／０２１９１３号
【特許文献２】国際公開第２０１５／０９８０７１号
【特許文献３】国際公開第００／１３７３７号
【特許文献４】特開２００５−１２６８０２号
【特許文献５】特開２０１３−１９８６９８号
【特許文献６】国際公開第２０１６／１４８１７２号
【非特許文献】
【００１２】
【非特許文献１】超高純度マグネシウムを用いた生体吸収性ボーンプレート製造技術の開発、平成２３年度第３時補正予算事業  戦略的基盤技術高度化支援事業  成果報告書（公開版）、東北経済産業局、２０１３．２
【非特許文献２】井上  誠、長岡技術科学大学平成１１年博士論文「マグネシウム合金の精製および耐食性に関する研究」
【発明の概要】
【発明が解決しようとする課題】
【００１３】
特許文献１に開示されている方法は、４Ｎ（Ｎは濃度の連続する９の桁数を表す。）以上の高純度マグネシウムを用いるものであり、生分解性は適度に保たれているものの、強度が十分ではないという問題があった。そのため、特に荷重のかかる骨接合では十分な強度を担保することができなかった。特許文献２に開示されている生体器具は、生体に吸収される時間を制御できるものの、どちらもマグネシウム金属からなる部材を組み合わせており、組み合わせた材料における十分な強度を得ることが困難であるという問題があった。特許文献３に記載のポリマーは、生分解性は良いものの、強度が弱く、ステントとして使用するのには問題は生じないが、ボーンプレートのように荷重のかかる部材としての使用には使用部分が制限されていた。特許文献６に開示されている方法で製造したボーンプレートは、生分解性、強度は良好であるが、生体内での強度評価が十分になされてはいない。
【００１４】
すなわち、ポリ乳酸も高純度マグネシウムも生分解性には優れているものの、強度が低いという問題点がある。特に、ポリ乳酸は、生分解性は良いものの強度が弱い。そのため骨折の治療に使用されるボーンプレートのように強度が必要とされる医療用部材に用いると荷重を支えきれず、また、ステントに用いた場合には拡張した血管を支えきれないという問題が生ずる。
【００１５】
マグネシウムの比重は１．７４と鉄の１／４、アルミニウムと比べても２／３と実用金属の中では最も軽く、鉄やアルミニウムと比較して重量当たりの強度や剛性が優れている。しかしながら、重量当たりの強度や剛性が優れているとはいえ、生体内で用いるためにはできるだけ軽く、また、厚みを薄くする必要がある。マグネシウムは、鉄、アルミニウムに比べて、剛性が優れているとはいえ、チタン、チタン合金に比べて強度が低い。そのため、生体内に留置するボーンプレート等のインプラント材料のチタンに代わる材料としては、生体吸収性という利点があるにもかかわらず現在までのところ実用化に至っていないというのが現状である。
【００１６】
金属の強度を向上させるには、一般的には加工により金属組織を微細化することが試みられており、加工方法として、圧延、押出、捩り、鍛造等が挙げられ、鉄等の加工では既に実用化されている。マグネシウムの強度向上のためにこれまでに実施されてきた方法としては合金化が挙げられ、マグネシウムとその他金属との固溶体形成、化合物形成により、強度向上効果を得て、一部実用化されている。
【００１７】
特許文献５に開示されているように、マグネシウム合金の加工方法として、押出、切断、圧縮、打ち抜きを適用し、これらの工程の順序、加工の方向を厳密に指定している。この理由は、押出方向であるa軸と平行な方向に圧縮すると、金属結晶のｃ軸に直交する方向に圧縮荷重がかかることになり、結晶構造に構造欠陥が生じ、強度低下、材料破損に繋がることを防止することにある。このような厳密な加工方法を適用せざるを得ないのは、対象材料がマグネシウム合金であることによる。
【００１８】
またマグネシウムを合金化することにより、強度向上ははかれるものの生分解性が非常に速くなりボーンプレートとして使用する場合、骨接合前に溶けてしまうことは、非特許文献１に示されており、これを防止するために、樹脂製コーティングを行うことが試みられている。しかし、体内留置時に金属と樹脂の接合面が剥離してしまうことが懸念されており、実用化していない。
【００１９】
ボーンプレートとして使用する場合、骨接合時は強度を保持し、骨接合後は生体内で生分解により消滅してくれる生分解性を持つマグネシウムの性状を具備するためには、合金化ではなく、逆に高純度化であると考えられる。高純度化のためには、特許文献４、６、非特許文献２に示されているように、市販の９９．９重量％の濃度を持つマグネシウムを用いて、真空蒸留によりマグネシウムを昇華させ、他の含有元素とは異なる温度帯で凝縮させる方法が開示されている。
【００２０】
マグネシウムの高純度化をはかる方法として、特許文献４、６に示される方法が開示されている。しかし、真空蒸留により昇華、凝縮させたマグネシウムは、例えば円柱状のインゴットを得たとしても、凝縮の工程を経るため極めてポーラスなインゴットとなり、気孔率は１０体積％程度になっている。このままではインプラント材料としては使用できないため、気孔をゼロとする加工方法の適用、及び既存のチタン等の材料に匹敵する強度を付加する必要がある。このための加工法として、特許文献６に押出、型鍛造による方法が示されているが、生体内での強度評価は十分ではなく、適正な加工方法は未だ開発されていない。さらに、ボーンプレートとして使用する場合、骨接合時は強度を保持し、骨接合後は生体内で生分解により消滅してくれる生分解性を制御できる方法も見出されていない。
【００２１】
本発明は、超高純度マグネシウムを使用して、ボーンプレートとして使用する場合、骨接合時は強度を保持し、骨接合後は生体内で消滅する生分解性を有し、すでに汎用されているチタンやチタン合金製のインプラントと強度面で遜色のないインプラントを提供することを課題とする。そのために安定して超高純度マグネシウムを精製すること、さらにその強度をボーンプレート、ステント等のインプラントとして使用する場合にも十分に耐えられる強度、及び生分解性を備えた超高純度マグネシウム素材を製造することを課題とする。
【課題を解決するための手段】
【００２２】
本発明は、亜鉛以外の元素（シリコン、アルミニウム、マンガン）の濃度が検出限界未満であり、マグネシウムの濃度が９９．９９重量％を超える組成を持つ医療用インプラントに用いる超高純度マグネシウムであることを特徴とする。
【００２３】
インプラントとして用いるマグネシウム素材としては濃度９９．９９重量％を超える、すなわち４Ｎ以上の純度のマグネシウムであることが生分解性の点から望ましい。４Ｎ以上の高純度マグネシウムが耐食性に優れていることはすでに知られている。骨折の治療、血管の拡張といった治療目的で生体内に留置した場合に、少なくとも６ヶ月は生体内で十分な強度を備えていることが必要とされる。３Ｎ程度の純度のマグネシウムは耐食性が低いことが指摘されており、体内での吸収が早いため６ヶ月後には十分な強度を保つことができない。したがって、４Ｎ以上の純度の耐食性に優れたマグネシウムであることがボーンプレート、ステント等のインプラントの素材として要求される。
【００２４】
さらに、本発明者が鋭意検討したところ、マグネシウム濃度が９９．９９％を超える同じような純度のマグネシウムであっても、不純物の組成によって生体内での溶解性が違うことが明らかとなった。インプラントとして用いる場合には、体内で溶解し吸収されることは重要であるが、溶解速度が速いと骨を接合した箇所が十分な強度を得る前にインプラントが吸収されてしまう可能性がある。しかし、不純物として含まれるＳｉ、Ａｌ、Ｍｎが極めて低濃度であれば、骨接合後６ヶ月程度までインプラントとして十分な強度を保てることが明らかとなった。具体的には、Ｓｉ、Ａｌ、及びＭｎが検出限界未満であれば、体内における吸収が比較的緩やかであり、生体内留置後６ヶ月でも断面積が元の断面積形状の８０％以上を維持することができる。
【００２５】
本発明のインプラントとして用いるマグネシウムの精製方法は、９９．９重量％以上〜９９．９９重量％未満の濃度のマグネシウムを、０．４重量％以上〜１．２重量％以下のアルミニウムと共に真空蒸留することを特徴とする。
【００２６】
マグネシウム素材を真空蒸留する際に、アルミニウム箔を被覆して真空蒸留することによって、安定して４Ｎ以上の超高純度のマグネシウムインゴットが得られるとともに、Ｓｉ，Ａｌ，Ｍｎの含有量が検出限界未満となる。また、これら以外の元素についても、蒸発温度の低いアルミニウム箔を一定濃度加えて真空蒸留しているのにもかかわらず、アルミニウムが検出限界未満であることから、検出限界未満であることが推認される。Ｓｉ，Ａｌ，Ｍｎが検出限界未満であることにより、また、Ｚｎしか含まれないことにより、インプラントとして必要な耐食性を担保することができる。また、この方法によって精製することによって安定して超高純度マグネシウムを精製することが可能となる。
【００２７】
また、上記の超高純度マグネシウムは強度がそんなに高くなく、通常の真空蒸留により精製を行った状態のままでは荷重を十分に支える強度を得ることができない。本発明の加工方法は、インプラントとして用いるマグネシウムの製造方法であって、真空蒸留されたマグネシウムのインゴットを、昇華、凝縮方向に鍛造を数回行う工程と、インプラント１個を加工可能な大きさに切断する切断工程と、切断された材料を鍛造によりインプラントに加工する工程を含むことを特徴とする。
【００２８】
真空蒸留により製造されたマグネシウムインゴットは、昇華、凝縮方向に組織が揃っており、このままインプラントを製造すると、その方向性が強度を低下させる一因となっている。これを取り除くために、上述した加工方法を行い、組織としての方向性を無くすことにより、十分な強度を備え、さらに製品ごとの強度のばらつきのない素材を得ることができる。また、生体内での吸収速度も適切なマグネシウム素材を得ることができる。
【００２９】
本発明では、マグネシウム蒸留精製後の加工によって、ボーンプレートやステント等のインプラントとして用いた際に、十分な強度が得られ、生体内に６ヶ月留置後であっても８５Ｎ・ｍｍの強度を得ることができた。また、生体内に６ヶ月留置後の強度が８５Ｎ・ｍｍであれば、ボーンプレートとして用いた場合にも、治癒途上にある骨を支えるのに十分な強度である。
【００３０】
本発明のインプラントは、前記超高純度マグネシウムを用いることを特徴とする。また、前記インプラントが、ボーンプレート、ステント、又は止血クリップであることを特徴とする。
【００３１】
本発明の方法によって、製造したマグネシウム部材を用いて作成したインプラントは強度も高く、また生分解性も良く、生体内の吸収分解様式およびＺｎ以外の金属が検出限界未満であることから、ヒトでの臨床使用において安全性が高い。したがって、ボーンプレート、ステント、止血クリップとして用いた場合でも必要な強度を備えている。また、生体に吸収されることから、再手術によって取り除く必要がなく、患者の負担が少ない。
【発明の効果】
【００３２】
本発明の超高純度マグネシウムを用いて製造したインプラントは、生体内で吸収されることから、抜去するために再手術の必要がない。また、生体内で吸収されるもののその吸収速度が比較的遅いことから骨折の治療に用いた場合でも、長期間荷重を支えるだけの十分な強度を得ることができる。
【図面の簡単な説明】
【００３３】
【図１】真空蒸留した後のマグネシウムインゴット形状を示す写真。
【図２】真空蒸留した後のマグネシウムインゴットを鍛造した後の緻密化されたインゴットを示す写真。
【図３】鍛造された緻密化インゴットから切削加工により作製したプレートの曲げ強度を測定した図。
【図４】鍛造された緻密化インゴットから切削加工により作製したプレートの厚みを変えて曲げ強度を測定した図。
【図５】鍛造した緻密化インゴットから切断した板材にさらなる鍛造を行う本発明の加工方法を示す図。
【図６】鍛造した緻密化インゴットから切断した板材にさらなる鍛造を行う本発明の加工方法を示す図。
【図７】真空蒸留した後のマグネシウムインゴットを鍛造し、適当な大きさに切断した後鍛造を行って作製したプレートの曲げ強度を測定した図。
【図８】動物実験において、体内に留置したマグネシウムプレートを埋入期間ごとに取り出して重量減少率を測定した図。
【図９】動物実験において、体内に留置したマグネシウムプレートを埋入期間ごとに取り出して曲げ強度を測定した図。
【発明を実施するための形態】
【００３４】
本発明者は、真空蒸留法によってマグネシウムを精製する際に、アルミニウムを共存させることによって、安定して超高純度マグネシウムが得られることを見出した。具体的には市販の純度９９．９％重量以上〜９９．９９重量％未満のマグネシウムに、アルミニウム箔をマグネシウム地金に対して０．４重量％〜１．２重量％のアルミニウムになるよう被覆し、真空蒸留法により精製する。
【００３５】
真空蒸留装置は一般的に用いられている真空蒸留装置を用いればよい。ここでは、非特許文献２に記載の自製の装置と基本的に同形の装置を用いて真空蒸留を行った。具体的には、原料となるマグネシウム及びアルミニウム箔を坩堝に収容し、１０Ｐａ以下の減圧下、６００℃程度に加熱することにより昇華させる。
【００３６】
次に、昇華させたマグネシウム蒸気を坩堝の上方に配設された凝縮器に凝縮させる。前記のように１０Ｐａ以下の減圧下、６００℃程度に加熱する状態を１２時間程度保持することにより、４Ｎ以上のマグネシウムを得ることができる。
【００３７】
原料となるマグネシウム材料としては、市販のマグネシウム地金を用いることができる。マグネシウム地金は３Ｎ級マグネシウム材料であればよく、９９．９９重量％未満のマグネシウムと残部の不純物からなる。不純物としては、ベリリウム、アルミニウム、ケイ素、カルシウム、マンガン、鉄、ニッケル、銅、亜鉛、ジルコニウム、銀、カドミウム、スズ、ランタン、セリウム、ネオジム、鉛、水銀、ナトリウム等が含まれる。
【００３８】
ここでは、マグネシウム９９．９３重量％、亜鉛０．００２５重量％、鉄０．００２４重量％、ケイ素０．００１６重量％、ニッケル０．０００５重量％、銅０．００１１重量％、アルミニウム０．０１５重量％、マンガン０．０１６重量％、ナトリウム０．００３重量％からなるマグネシウム地金を用いて精製を行った。
【００３９】
実施例として、上記マグネシウム材料に対して、０．４９重量％のアルミニウム箔を被覆して真空蒸留を行った。真空蒸留の条件は、１０Ｐａ以下 の減圧下、温度６００℃、１２時間で行った。
【００４０】
真空蒸留により精製された試料の成分分析の方法及び結果を以下に示す。真空蒸留によって精製したインゴットは図１に示すように円柱状をしており、その成分は均質なわけではない。マグネシウム以外の不純物にも固有の沸点があるため、蒸留の時期によって蒸留される成分が異なるからである。そこで、試料を２個準備し、試料を横断する方向において中心部、中間部、周辺部から試料を採取しそれぞれ成分分析を行った。
【００４１】
分析方法は以下のとおりである。得られた試料を酸で溶解し、ＩＣＰ重量分析法でＺｎ、Ｍｎ、酸可溶性Ａｌ（ｓｏｌ．Ａｌ）を分析した。酸溶解残渣はアルカリ溶解後、酸で溶解し、原子吸光分析法で酸不溶性Ａｌ（ｉｎｓｏｌ．Ａｌ）を分析した。また、Ｓｉはモリブデン酸青吸光光度法で測定した。成分分析の結果を表１に示す。なお、比較例は、アルミニウム箔を被覆えずに真空蒸留を行った以外は全く実施例と同様にして精製した試料を分析し、結果を表２に示す。
【００４２】
【表１】
2018075159.tif 000003
【表２】
2018075159.tif 000004
【００４３】
マグネシウムの融点が６５１℃、減圧時の蒸発温度が４４３℃であるのに対し、亜鉛の融点は４１９℃、減圧時の蒸発温度は３４３℃と低いことから、マグネシウムを真空蒸留によって精製する過程で亜鉛を除去するのが困難であり、マグネシウムインゴットには亜鉛を不純物として含むものが多い。そのためマグネシウム精製後の純度をインゴット中の亜鉛を除いたマグネシウムの純度で規定することが多い。しかし、本発明では、「マグネシウムの純度」はマグネネシウムインゴット中に含まれるマグネシウム以外のすべての元素を不純物として測定し算出したマグネシウムの純度をいう。
【００４４】
アルミニウム箔をマグネシウム地金に被覆して蒸留することによって、マグネシウムインゴットとして、Ｚｎが０．００３２〜０．００６０重量％の範囲であって、Ｓｉ，Ａｌ，Ｍｎ及び他の元素は検出限界未満（Ｓｉ、酸不溶性Ａｌは０．００１重量％未満、酸可溶性Ａｌ、Ｍｎは０．０００１重量％未満）の超高純度マグネシウムが得られた。これに対し、比較例のマグネシウムインゴットでは、Ｚｎ及び酸不溶性Ａｌの含有量は本発明のマグネシウムと同等であるものの、Ｓｉ、酸可溶性Ａｌ、Ｍｎの含有量の高いインゴットが得られている。また２個の試料間のばらつきも大きい。アルミニウム箔をマグネシウム地金に被覆して真空蒸留することにより安定して高品質のマグネシウム素材を得ることが可能となった。
【００４５】
本発明のマグネシウムの精製方法でも、比較例の精製方法や、特許文献４に記載の精製方法であってもマグネシウムの純度は９９．９９重量％以上の純度、すなわち４Ｎ級の純度が得られる。すなわち、純度の点では差異がない。しかしながら、本発明による精製方法と、比較例に代表されるような精製方法とでは不純物として含まれる元素の組成が異なっている。
【００４６】
超高純度マグネシウム、特に４Ｎ以上のマグネシウムは生分解性の点で優れているといわれている。本発明者も３Ｎ級の純度の低いマグネシウムを疑似体液に浸漬させ、生体内での吸収を模した試験を行ったところ溶解が早く、数時間で元の形状を留めなくなった。従来は、インプラント材料として用いるマグネシウムの純度が重要であると言われていたが、本発明者の研究により、純度ともに不純物の組成も体内での吸収に深くかかわることが明らかとなった。純度だけではなく、どのような不純物が含まれているかが生分解性や強度の点で重要である。Ｆｅ、Ｎｉ、及びＣｕは、マグネシウムの生体内での安定性に関与すると言われており、含有量が少ない方が安定となる。本発明のマグネシウム素材はこれら元素もほとんど含まれておらず、生体内での安定性の高いインプラントの製造が可能である。
【００４７】
次に、発明者は、真空蒸留された超高純度マグネシウムインゴットの加工方法を見出した。マグネシウムインゴットは、真空蒸留により昇華、凝縮する方法を採用しているため、１０体積％程度の気孔を内蔵するブロックである（図１参照）。このままではインプラントを製造する材料とはならないため、緻密化する必要がある。また、緻密化して気孔を完全に除去しても、インゴットは昇華、凝縮方向に組織が揃っており、このままインプラントを製造すると、その方向性が強度を低下させる一因となる。
【００４８】
本発明者は、真空蒸留されたマグネシウムのインゴットを、昇華、凝縮方向に鍛造を数回行う工程と、インプラント１個を加工可能な大きさに切断する切断工程と、切断された材料を鍛造によりインプラントに加工する工程により、組織としての方向性を無くし、十分な強度を備え、さらに製品ごとの強度のばらつきのない素材を得ることができることを見出した。また、生体内での吸収速度も適切なマグネシウム素材を得ることができる。
【００４９】
真空蒸留により製造されたマグネシウムインゴットは、昇華、凝縮方向に組織が揃っており、このままインプラントを製造すると、その方向性が強度を低下させる一因となっている。これを取り除くために、上述した加工方法を行い、組織としての方向性を無くすことにより、十分な強度を備え、さらに製品ごとの強度のばらつきのない素材を得ることができる。また、生体内での吸収速度も適切なマグネシウム素材を得ることができる。以下にその内容について詳しく説明する。
【００５０】
発明者は、図１に示す真空蒸留後の高気孔含有インゴット（矢印１は昇華、凝縮方向を示す。）を昇華、凝縮方向に沿って鍛造を行った。その結果が図２に示す緻密化されたインゴットである（矢印１は鍛造方向を示す。）。この加工方法により、インゴットの気孔はほぼゼロとなった。体積と重量から算出される比重が１．７２となり、マグネシウムの比重１．７４とほぼ同じであることで確認できた。
【００５１】
次に、この緻密化インゴットを鍛造方向に沿って適当な厚みに切断し、切断された板から、切削加工により強度試験に供するプレートを製造した。具体的には３ｍｍ×２０ｍｍ×２ｍｍ（２ｍｍが厚み）の板材を製造し、曲げ強度を１ｋＮ試験機（インストロン社製、型式：Ｅ１０００）、２ｋＮロードセル（インストロン社製、型式：２５２７−１２９）により測定した。曲げ強度の測定は静的３点曲げ試験（ＪＩＳＴ０３１１：２００９「金属製骨接合用品の曲げ試験方法」）に準拠して行った。その結果を図３に示す。鍛造温度を３００〜３８０℃まで変化させたが、曲げ強度ほぼ１４０Ｎ・ｍｍと変わらなかった。
【００５２】
しかし、この曲げ強度は、ポリ乳酸を主成分としてすでに販売されているラクトソープ（商標、メディカルＵ＆Ａ社製）の厚み２．０ｍｍの１０２Ｎ・ｍｍを凌駕するものの、スーパーフィクソーブ（商標、メディカルＵ＆Ａ社製）の厚み１．５ｍｍの２７０Ｎ・ｍｍより低く、さらなる強度改善が必要であることが分かった。これら樹脂製生体吸収性の市販品は、ボーンプレートとして接合する骨部分を制限して使用されている製品である。
【００５３】
なお、曲げ強度は試験材（板材）の厚みによって異なることから、曲げ強度の板材の厚みによる影響を把握する必要があるため、アルミニウム被覆無しの真空蒸留材を用いて測定を行い、結果を図４に示す。アルミニウム被覆無しの２．０ｍｍ厚みの強度は１５０Ｎ・ｍｍ程度であり、図３に示すアルミニウム被覆有りと殆ど変らない。強度に対する影響はアルミニウム被覆有無で変わらないといえる。
【００５４】
次に、最適な緻密化のための加工方法を検討した。緻密化インゴットを鍛造方向に沿って適当な厚みに切断し、切断された板に鍛造を実施した。鍛造は２通りの方法で実施した。１つの方法は、図５に示すように、昇華、凝縮方向（図５の矢印１が昇華、凝縮方向）に鍛造を行う方法である（図５の矢印２が鍛造方向）。鍛造方向に対して、材料はそれと直角方向に移動するから、昇華、凝縮方向に揃っている組織の方向性を解消することができる。この方法により、鍛造を３回実施し、鍛造率を１５％程度に加工を行った。
【００５５】
もう１つの方法は、図６に示すように、昇華、凝縮方向（図６の矢印１が昇華、凝縮方向）に垂直な方向に鍛造を行う方法である（図６の矢印２が鍛造方向）。鍛造方向に対して、材料はそれと直角方向（昇華、凝縮方向に直角方向）に移動するから、昇華、凝縮方向に揃っている組織の方向性を解消することができる。この方法により、鍛造を３回実施し、鍛造率を５％程度に加工を行った。
【００５６】
鍛造された板から、切削加工により３ｍｍ×２０ｍｍ×１乃至２ｍｍ（１乃至２ｍｍが厚み）の板材を製造し、曲げ強度を測定した。その結果を図７に示す。図５に示す方法で鍛造した場合（図７中のＡｌ被覆有２．０ｍｍ鍛造１５％）は、若干ばらつきはあるものの、板材厚み２．０ｍｍの強度は向上し、スーパーフィクソープ（厚み１．５ｍｍ）に迫る強度を持つ。図６に示す方法で鍛造した場合（図７中のＡｌ被覆有１．０ｍｍ鍛造５％）は、板材厚み１．０ｍｍの強度は向上し、スーパーフィクソープ（厚み１．５ｍｍ）と同等の強度を持つ。どちらの方法を採用しても、図７に示す鍛造無しの板材（比較例、図７中のＡｌ被覆有２．０ｍｍ鍛造無）の曲げ強度１５０Ｎ・ｍｍを超えていることが判明し、発明者の意図した組織の方向性を無くす鍛造方法の有効性が示されている。
【００５７】
この強度はチタン、又はチタン合金の強度と比べると低い値ではあるものの、ポリ乳酸を主成分としてすでに販売されているラクトソーブ、スーパーフィクソープ（商標、メディカルＵ＆Ａ社製）の強度と比較して遜色ないものとなっており、ボーンプレートとして用いても十分に荷重を支える強度である。
【００５８】
これらの検討結果から、発明者は、組織の方向性を無くして強度向上をはかるための加工方法として、昇華、凝縮方向に鍛造を数回行う工程と、インプラント１個を加工可能な大きさに切断する切断工程と、切断された材料を鍛造によってインプラントに加工する工程を含む製造方法を発明した。
【００５９】
前段の昇華、凝縮方向に鍛造を数回行う工程は、図５に示す方法を具現化したものであり、回数は通常２〜３回実施することで良い。１回目は気孔のあるポーラスなインゴットを気孔ゼロまで緻密化するために必要である。中段のインプラント１個を加工可能な大きさに切断する切断工程は、後段の切断された材料を鍛造によりインプラントに加工する工程に適用するために、図５あるいは図６の鍛造方法のいずれかを採用するように切断する。後段の鍛造回数は通常２〜３回実施することで良い。
【００６０】
上記で精製したマグネシウムを用いて、発明による方法でボーンプレートを作成して生体内に留置し、経時的に生分解により吸収されることによって減少する重量の比率を求めた。厚さ２．０ｍｍのボーンプレートを作成し、Ｗｉｓｔａｒ系雌性ラットの頭部に埋め込み１ヶ月、２ヶ月、６ヶ月後に取り出し、経時的に生体への吸収を測定した。
【００６１】
ラットに麻酔剤を投与し、十分な麻酔深度に達したラットを動物固定板に腹臥位の状態で四肢を固定した。頭皮切開後、頭蓋骨骨膜下を剥離して頭蓋骨を露出した。露出した頭蓋骨の上にアセトン洗浄した本インプラント製品を留置した。その後、可及的に骨膜で被覆した。切開創を縫合閉鎖した後、ラットを覚醒させ、飼育ケージにて１ケージあたり１匹、飼育した。
【００６２】
埋入後、１、２、６ヶ月後に各群のラットから、埋入したインプラントを取り出し、写真撮影、重量検査を行い吸収具合の測定を行った。インプラント埋入直後、摘出直前を含め、各月末に被験ラットの全身および手術部位の状態を確認した。確認には、視診、触診、体重測定、超音波検査を行った。また、血液生化学検査等の生化学検査、尿中の排泄金属検査や摘出後に病理学的検査を行い、インプラントが生体組織等に悪影響を与えていないか確認を行った。
【００６３】
さらに、ＳＥＭ観察時に併せてＥＤＸ分析を行った。吸収分解様式として体内にて金属表面にＭｇＯを形成されており、金属表面から非常に緩徐に吸収・排泄されることを見出した。
【００６４】
図８は、生体内留置前のプレートと経時的に生分解により吸収され残存したプレートの比較による重量減少率を示している。本発明の超高純度マグネシウムで製造したインプラントを用いた場合（図８中のＡｌ被覆有２．０ｍｍ鍛造無）には、６ヶ月後であっても９０％以上が生体内に残存し、生体内における吸収速度が遅いことが見出された。比較例（図８中のＡｌ被覆無１．６ｍｍ）の重量減少率７０％に比べて、プレート厚みが２．０ｍｍと厚いことを割り引いても、生体内における吸収速度が遅いことは明白である。また、いずれの時点における血液生化学検査等によっても異常は認められなかった。
【００６５】
もう１つの実施例である図８中の「Ａｌ被覆有１．０ｍｍ鍛造有」は、図６の鍛造方法を適用して製造したプレートの例であるが、６ヶ月後であっても８５％が生体内に残存し、厚みが１．０ｍｍと吸収には不利であるにもかかわらず、生体内における吸収速度が遅いことが見出された。なお、この測定では２ヶ月後ではなく、３ヶ月後のデータを採用した。
【００６６】
図８に示すプレートのうち、実施例（Ａｌ被覆有１．０ｍｍ鍛造有）と比較例（Ａｌ被覆無１．６ｍｍ鍛造無）の曲げ試験を実施した。両者の比較から明らかなように、６ヶ月後の強度でみると、実施例では８６Ｎ・ｍｍであるのに対して、比較例では３６Ｎ・ｍｍとその差は歴然としている。実施例のプレート厚みが１．０ｍｍであることを考慮すると、両者の差はさらに大きくなる。すなわち、本発明の加工方法でプレートを製造することにより、生体内での残留物の強度向上、吸収速度低下を得ることができた。
【００６７】
本発明の精製方法、製造方法によれば、ボーンプレート、ステントとしても十分な強度を備え、また、臨床使用において生体内での吸収速度も適切なマグネシウムインプラントを得ることができる。
【産業上の利用可能性】
【００６８】
以下、本発明の産業上の利用可能性について説明する。
【００６９】
本発明にて提案する強度、生分解性を併せ持ち、生体に悪影響を及ぼさない医療用インプラント材料が提供され、かつその材料を用いた医療用インプラント製品として、ボーンプレート、ステント、又は止血クリップが提供されれば、骨の損傷部分又は骨折部分等の接合術又は再建術による治療において、患者にとって画期的な低侵襲性の治療方法が実現する。
【図１】
2018075159.tif 000005
【図２】
2018075159.tif 000006
【図３】
2018075159.tif 000007
【図４】
2018075159.tif 000008
【図５】
2018075159.tif 000009
【図６】
2018075159.tif 000010
【図７】
2018075159.tif 000011
【図８】
2018075159.tif 000012
【図９】
2018075159.tif 000013